(57)【要約】  樹脂体に対して青色領域の波長域の透過率を低減する機能樹脂体の製造方法であって、青色領域の光の吸収を行うメロシアニン系の機能性染料であって、昇華性を有する機能性染料を、基体に塗布することで、機能付加用基体を取得する第１工程と、第１工程によって取得された機能付加用基体を樹脂体と対向させ、機能付加用基体を加熱することによって、機能性染料を昇華させ、機能性染料を樹脂体に付着させる第２工程と、第２工程によって、機能性染料が付着された樹脂体を加熱することによって、機能性染料を樹脂体に定着させる第３工程と、を備え、視感透過率が７５％以上、且つ、青色領域の波長域における平均透過率が１０％以下となる機能を樹脂体に付加する。
2020031469.tif 000002
【特許請求の範囲】
【請求項１】
樹脂体に対して青色領域の波長域の透過率を低減する機能樹脂体の製造方法であって、
青色領域の光の吸収を行うメロシアニン系の機能性染料であって、昇華性を有する機能性染料を、基体に塗布することで、機能付加用基体を取得する第１工程と、
前記第１工程によって取得された前記機能付加用基体を樹脂体と対向させ、前記機能付加用基体を加熱することによって、前記機能付加用基体に塗布された前記機能性染料を昇華させ、前記機能性染料を前記樹脂体に付着させる第２工程と、
前記第２工程によって、前記機能性染料が付着された前記樹脂体を加熱することによって、前記機能性染料を前記樹脂体に定着させる第３工程と、
を備え、
視感透過率が７５％以上、且つ、青色領域の波長域における平均透過率が１０％以下となる機能を前記樹脂体に付加することを特徴とする機能樹脂体の製造方法。
【請求項２】
請求項１の機能樹脂体の製造方法において、
前記第１工程は、前記樹脂体を染色するための黄色の染料であって、昇華性を有する昇華性染料を、さらに塗布した前記機能付加用基体を取得し、
前記第２工程は、前記機能付加用基体に塗布された前記昇華性染料を昇華させ、前記昇華性染料を前記樹脂体に付着させ、
前記第３工程は、前記第２工程によって、前記昇華性染料が付着された前記樹脂体を加熱することによって、前記昇華性染料を前記樹脂体に定着させ、
視感透過率が７５％以上、且つ、青色領域の波長域における４１０ｎｍ〜４３０ｎｍの各波長の透過率が５％以下となる機能を前記樹脂体に付加することを特徴とすることを特徴とする機能樹脂体の製造方法。
【請求項３】
請求項１又は２の機能樹脂体の製造方法において、
前記昇華性染料は、さらに、赤色の染料と、青色の染料と、の少なくともいずれかを含むことを特徴とする機能樹脂体の製造方法。
【請求項４】
請求項１〜３のいずれかの機能樹脂体の製造方法において、
前記第１工程は、前記機能性染料が含有された染色用インクを印刷装置を用いて、前記基体に印刷することによって、前記機能付加用基体を取得することを特徴とする機能樹脂体の製造方法。
【請求項５】
請求項１〜４のいずれかの機能樹脂体の製造方法において、
前記第２工程は、前記第１工程によって取得された前記機能付加用基体を前記樹脂体と非接触に対向させ、前記機能付加用基体を加熱することによって、前記機能付加用基体に塗布された前記機能性染料を昇華させ、前記機能性染料を前記樹脂体に付着させることを特徴とする機能樹脂体の製造方法。
【請求項６】
請求項１〜５のいずれかの機能樹脂体の製造方法において、
前記樹脂体は、レンズであることを特徴とすることを特徴とする機能樹脂体の製造方法。
【発明の詳細な説明】
【技術分野】
【０００１】
本開示は、青色領域の波長域の透過率を低減する機能を有する機能樹脂体の製造方法に関する。
【背景技術】
【０００２】
従来、樹脂体に特定の波長域の光の透過率を低減することによって、人体に良い影響を与える機能樹脂体が提案されている。例えば、機能樹脂体の一例として、特定の波長域の透過率を低減する機能レンズが挙げられる。例えば、機能レンズとしては、青色光の透過率を低減させることによって、青色光が眼に与える影響を低減するもの（例えば、特許文献１）等が提案されている。【０００３】
従来、例えば、このような機能樹脂体を製造するための種々の方法が提案されている。例えば、樹脂体に波長を選択的に吸収できる物質を練り込む方法、波長を選択的に吸収できる物質を混合した液の中に樹脂体を所定時間浸漬する方法（浸染法）、樹脂体に対して多層膜を形成する方法等が用いられている。
【先行技術文献】
【特許文献】
【０００４】
【特許文献１】特開２０１４−１９９３２７号公報
【発明の概要】
【０００５】
ところで、青色領域の波長域の透過率を低減した樹脂体が種々の目的で幅広く使われるようになってきている。例えば、近年では、夜間運転用（視感透過率７５％以上が条件）で用いることができる青色領域の波長域の透過率を低減した樹脂体も望まれている。しかしながら、青色領域の波長域の透過率を十分に低減（例えば、平均透過率を１０％以下）した樹脂体の中で視感透過率７５％の樹脂体を製造することは困難であった。
【０００６】
本開示は、上記問題点を鑑み、視感透過率が７５％以上、且つ、青色領域の波長域における透過率が低減された機能を有する樹脂体を容易に製造することができる機能樹脂体の製造方法を提供することを目的とする。
【課題を解決するための手段】
【０００７】
上記課題を解決するために、本開示は以下のような構成を備えることを特徴とする。【０００８】
本開示の第１様態に係る機能樹脂体の製造方法は、樹脂体に対して青色領域の波長域の透過率を低減する機能付き樹脂体の製造方法であって、機能性染料を基体に塗布することで、機能付加用基体を取得する第１工程と、前記第１工程によって取得された前記機能付加用基体を樹脂体と対向させ、前記機能付加用基体を加熱することによって、前記機能付加用基体に塗布された前記機能性染料を昇華させ、前記機能性染料を前記樹脂体に付着させる第２工程と、前記第２工程によって、前記機能性染料が付着された前記樹脂体を加熱することによって、前記機能性染料を前記樹脂体に定着させる第３工程と、を備え、前記機能性染料は、青色領域の光の吸収を行うメロシアニン系の機能性染料であり、前記機能性染料を用いて、視感透過率が７５％以上、且つ、青色領域の波長域における平均透過率が１０％以下となる機能を前記樹脂体に付加することを特徴とする。
【図面の簡単な説明】
【０００９】
【図１】本実施形態の染色方法の流れを示したフローチャートである
【図２】本実施形態の染色方法に用いる製造システムを示した概略図である。
【発明を実施するための形態】
【００１０】
＜機能樹脂体の製造システム＞
以下、本開示における典型的な実施形態について説明する。例えば、図１は本実施形態の機能樹脂体の製造方法の流れを示したフローチャートである。例えば、図２は本実施形態の機能樹脂体の製造方法に用いる製造システムを示した概略図である。なお、以下では、樹脂体の１つであるレンズ８に対して、気相転写染色法を用いて青色領域の波長域の透過率を低減する機能を付加する機能レンズを製造する場合を例示して説明を行う。なお、レンズ８については、屈折率は問わず、本開示の技術を適用することができる。例えば、本開示の技術は、種々の屈折率（例えば、低ディオプター、高ディオプター、０ディオプター等）のレンズに適用できる。もちろん、以下で例示する技術は、レンズ８以外の樹脂体（例えば、ゴーグル、携帯電話のカバー、ライト用のカバー、アクセサリー、玩具、フィルム（例えば、厚みが４００μｍ以下等）、板材（例えば、厚みが４００μｍ以上等）等のいずれかの成形体等）に対して、気相転写染色法を用いて、青色領域の波長域の透過率を低減する機能を付加する場合にも適用できる。また、以下で例示する機能付加用基体１は、気相転写染色以外の転写染色の工程において使用することも可能である。
【００１１】
例えば、本実施形態の機能樹脂体の製造方法においては、第１工程、第２工程、第３工程、が実施される。例えば、本実施形態の機能樹脂体の製造方法は、第１工程、第２工程、第３工程の順序で行われる。例えば、第１工程は、機能性染料を基体（例えば、基体２）に塗布することで、機能付加用基体（例えば、機能付加用基体１）を取得する工程である。例えば、第２工程は、第１工程によって取得された機能付加用基体を樹脂体（例えば、レンズ８）と対向させ、機能付加用基体を加熱することによって、機能付加用基体に塗布された機能性染料を昇華させ、機能性染料を樹脂体に付着させる工程である。例えば、第３工程は、第２工程によって、機能性染料が付着された樹脂体を加熱することによって、機能性染料を樹脂体に定着させる工程である。
【００１２】
例えば、本実施形態において、機能性染料は、青色領域の光の吸収を行うメロシアニン系の機能性染料である。例えば、本実施形態において、機能樹脂体の製造方法は、上記工程を実施する際に、上記の機能性染料を用いて、視感透過率が７５％以上、且つ、青色領域の波長域における平均透過率が１０％以下となる機能を樹脂体に付加する。
【００１３】
従来、従来法を用いて、樹脂体に機能を付加した場合、青色領域の波長域における平均透過率が１０％以下とすることは、時間や染料が多く必要であり、困難である。また、時間や染料を多く用いて、従来法によって、青色領域の波長域における平均透過率を１０％以下に近づけた場合に、視感透過率も低減してしまうため、視感透過率を７５％以上とすることはできず、このような機能をもつ樹脂体はなかった。すなわち、青色領域における波長域の透過率を大きく低減させた状態とした場合に、視感透過率を７５％以上とすることはできず、このような機能をもつ樹脂体はなかった。つまり、樹脂体において、青色領域の波長域における平均透過率と、視感透過率と、において、一方の透過率の効果を出そうとした場合に、他方の効果が出なくなり、これらの双方の効果を満たすことはできなかった。
【００１４】
上記のように、例えば、本開示の機能樹脂体の製造方法は、青色領域の光の吸収を行うメロシアニン系の機能性染料であって、昇華性を有する機能性染料を、基体に塗布することで、機能付加用基体を取得する第１工程と、機能性染料を樹脂体に付着させる第２工程と、機能性染料を樹脂体に定着させる第３工程とを備える。また、例えば、機能性染料を用いて、視感透過率が７５％以上、且つ、青色領域の波長域における平均透過率が１０％以下となる機能を樹脂体に付加している。これによって、例えば、視感透過率が７５％以上、且つ、青色領域の波長域における平均透過率が１０％以下となる機能を有する樹脂体を製造することができる。すなわち、例えば、複雑な工程や多くの工程を必要とすることなく、短時間で容易に視感透過率が７５％以上、且つ、青色領域の波長域における平均透過率が１０％以下となる機能を有する樹脂体を製造することができる。なお、視感透過率が７５％を超える樹脂体であるため、夜間運転用の樹脂体（例えば、夜間運転用のレンズ）として用いことが可能であり、青色領域の波長域の透過率を低減した樹脂体を得ることできる。
【００１５】
また、例えば、機能性染料を基体に塗布し、基体に塗布した機能性染料を樹脂体に付着させるため、機能性染料を無駄なく樹脂体への機能付加に利用することができる。すなわち、より少ない機能性染料で樹脂体への機能付加を行うことができる。特に、青色領域の波長域の透過率を低減するための染料が高価であるため、本件開示の技術がより有用となる。
【００１６】
例えば、視感透過率とは、下記式で算出される（ＪＩＳ  Ｔ  ７３３１：２００６参照）。
【００１７】
【数１】
2020031469.tif 000003
例えば、Ｓ（λ）は、色の表示に用いる標準の光の分光分布を示している。ｙ（λ）は、ＸＹＺ表色系における等色関数を示している。Ｔ（λ）は、分光立体角透過率を示している。上記のように、例えば、視感透過率（τＶ）は、３８０ｎｍ〜７８０ｎｍの波長域間で、標準光源Ｄ６５の分布に比視感度関数をかけたものを分母とし、樹脂体（例えば、レンズ）を通して入射した光束に比視感度関数をかけたものを分子とし、それに１００をかけたもので算出される。なお、例えば、樹脂体の視感透過率が７５％以上である場合に、樹脂体を夜間運転用として用いる場合の視感透過率に関する基準を満たすことができる。
【００１８】
例えば、平均透過率が１０％以下とは、青色領域の波長域における各波長の透過率の平均値が１０％以下であることを示している。なお、例えば、本実施形態においては、青色領域の波長域としては、一般的に青色領域の波長域とされる３８０ｎｍ〜５００ｎｍの波長域を例に挙げている。すなわち、本実施形態において、例えば、平均透過率が１０％以下とは、３８０ｎｍ〜５００ｎｍの波長域における各波長の透過率の平均値が１０％以下であることを示している。一例として、例えば、平均透過率が１０％以下とは、青色領域の波長域である４１０ｎｍ〜４３０ｎｍの透過率が１０％を超えていた場合であっても、平均として、３８０ｎｍ〜５００ｎｍの波長域における各波長の透過率の平均値を算出した場合に、１０％以下であればよい。
【００１９】
例えば、本実施形態において、機能性染料としては、青色領域の波長域の光の吸収を行うことができ、視感透過率７５％以上となる機能を有する機能性染料が用いられる。一例として、例えば、本実施形態において、機能性染料としては、青色領域の波長域として、４００ｎｍ〜５００ｎｍの波長域における光の吸収を行う機能性染料（４７３ｎｍに最大吸収ピークをもつ）が用いられる。もちろん、例えば、青色領域の波長域の光の吸収を行う機能性染料としては、波長域が４００ｎｍ〜５００ｎｍの波長域に限定されず、青色領域の波長域における任意の波長域を設定することができる。例えば、一般的に青色領域の波長域とされる３８０ｎｍ〜５００ｎｍの波長域における特定範囲の波長域（例えば、４３０ｎｍ〜５００ｎｍ等）の光の吸収を行う機能性染料が用いられてもよい。例えば、青色光の透過率を低減させることによって、青色光が眼に与える影響を低減することができる。
【００２０】
例えば、本実施形態において、青色領域の波長域の光を吸収する機能性染料としては、メロシアニン系の染料が用いられる。もちろん、青色領域の波長域の光の吸収を行う機能性染料としては、上記染料に限定されず、昇華性を有し、青色領域の波長域の光の吸収を行うことができ、視感透過率が７５％以上となる機能を有する機能性染料であればよい。
【００２１】
例えば、機能性染料は、少なくとも１つ以上の機能性染料が使用されるようにしてもよい。すなわち、例えば、本実施形態において、青色領域の光の吸収を行うメロシアニン系の機能性染料に加え、さらに、特定の波長域の光の透過率を低減させる機能が機能樹脂体に対して付加されるようにしてもよい。この場合、例えば、青色領域の光の吸収を行うメロシアニン系の機能性染料のみが用いられるようにしてもよい。また、例えば、この場合、青色領域の光の吸収を行うメロシアニン系の機能性染料に加え、少なくとも１つ以上の機能性染料（例えば、１つの機能性染料、２つの機能性染料、３つの機能性染料、４つの機能性染料、等）が用いられるようにしてもよい。
【００２２】
例えば、樹脂体に対して、複数の機能性染料を用いる場合に、第１工程は、複数の機能性染料を同時に基体に塗布する構成としてもよい。また、例えば、樹脂体に対して、複数の機能性染料を用いる場合に、第１工程は、複数の機能性染料を異なるタイミングで基体に塗布する構成としてもよい。
【００２３】
なお、例えば、樹脂体としては、ポリカーボネート系樹脂（例えば、ジエチレングリコールビスアリルカーボネート重合体（ＣＲ−３９））、ポリウレタン系樹脂（トライベックス）、アリル系樹脂（例えば、アリルジグリコールカーボネート及びその共重合体、ジアリルフタレート及びその共重合体）、フマル酸系樹脂（例えば、ベンジルフマレート共重合体）、スチレン系樹脂、ポリメチルアクリレート系樹脂、繊維系樹脂（例えば、セルロースプロピオネート）、チオウレタン系またはチオエポキシ等の高屈折材料、ナイロン系樹脂（ポリアミド系樹脂）、等の少なくともいずれかを材質（材料）とした樹脂体に機能を付加することもできる。なお、例えば、樹脂体には、機能性染料が定着しやすい受容膜をコーティングする構成としてもよい。樹脂体に受容膜をコーティングすることによって、機能の付加をより容易に実施することが可能となる。
【００２４】
なお、例えば、本実施形態において、機能性染料の他に色を調整用の昇華性染料を用いるようにしてもよい。例えば、昇華性染料としては、黄色の染料を用いるようにしてもよい。なお、例えば、黄色の染料のとしては、キノフタロン系機能性染料を用いるようにしてもよい。この場合、例えば、第１工程は、樹脂体を染色するための黄色の染料であって、昇華性を有する昇華性染料を、さらに塗布した機能付加用基体を取得するようにしてもよい。また、例えば、第２工程は、機能付加用基体に塗布された昇華性染料を昇華させ、昇華性染料を樹脂体に付着させるようにしてもよい。また、例えば、第３工程は、第２工程によって、昇華性染料が付着された樹脂体を加熱することによって、昇華性染料を樹脂体に定着させるようにしてもよい。これによって、例えば、視感透過率が７５％以上、且つ、青色領域の波長域における全波長域の透過率が１５％以下となる機能を樹脂体に付加するようにしてもよい。すなわち、色を調整する染料を付加することによって、所定の波長域の透過率（例えば、青色領域における波長域の透過率）を変化させることができる。つまり、色を調整する昇華性染料を付加することによって、昇華性染料に影響によって、所定の波長域の透過率（例えば、青色領域における波長域の透過率）を微調整することができる。
【００２５】
例えば、樹脂体を染色するための黄色の染料であって、昇華性を有する昇華性染料と機能性染料を用いて、視感透過率が７５％以上、且つ、青色領域の波長域における全波長域の透過率が１０％以下となる機能を樹脂体に付加するようにしてもよい。これによって、青色領域の波長域において全波長域について均一に透過率を低減させることができる。つまり、青色領域の波長域内に波長のピークがある光であれば、良好に透過率を低減することができる。すなわち、波長のピークが異なる種々の光を照射した場合であっても、各光に対して良好に透過率を低減することができる。
【００２６】
なお、上記のように、樹脂体を染色するための黄色の染料であって、昇華性を有する昇華性染料と機能性染料を用いた場合、視感透過率が７５％以上、且つ、青色領域の波長域における４１０ｎｍ〜４３０ｎｍの各波長の透過率が５％以下となる機能を樹脂体に付加することができる。これによって、青色領域の波長域においてほぼ全波長について良好に透過率を低減させることができる。つまり、青色領域のほぼ全領域において、波長のピークが異なる種々の光を照射した場合であっても、各光に対して良好に透過率を低減することができる。
【００２７】
例えば、樹脂体に対して、機能性染料及び昇華性染料を用いる場合に、第１工程は、機能性染料及び昇華性染料を同時に基体に塗布する構成としてもよい。また、例えば、樹脂体に対して、機能性染料及び昇華性染料を用いる場合に、第１工程は、機能性染料及び昇華性染料を異なるタイミングで基体に塗布する構成としてもよい。
なお、例えば、昇華性染料は、黄色の染料に加えの他の昇華性染料を用いるようにしてもよい。この場合、例えば、昇華性染料は、さらに、赤色の染料と、青色の染料と、の少なくともいずれかを含むようにしてもよい。これによって、例えば、機能を付加することができるとともに、任意の色を付加することができるため、容易に所望の色に染色した機能付き樹脂体を得ることができる。なお、昇華性染料としては、上記の３色以外の色が使用されてもよい。例えば、混合色（緑、紫等）の染料が用いられてもよい。
【００２８】
例えば、本実施形態において、機能樹脂体の製造方法における各工程を実施するために製造システム１００が用いられる。例えば、図２を参照して、本実施形態における製造システム１００の概略構成について説明する。本実施形態の製造システム１００は、染料塗布装置１０、蒸着装置３０、および染料定着装置（定着装置）５０を備える。
【００２９】
例えば、第１工程において、染料塗布装置１０が用いられる。例えば、染料塗布装置１０は、樹脂体（本実施形態においてはレンズ８）に蒸着される機能性染料を、基体２に塗布させて、機能性染料が塗布された機能付加用基体１を取得するために用いられる。例えば、第２工程において、蒸着装置３０が用いられる。例えば、蒸着装置３０は、機能付加用基体１を樹脂体と対向させ、機能付加用基体を加熱することによって、機能付加用基体１に塗布された機能性染料を昇華させ、機能性染料を樹脂体に付着させるために用いられる。例えば、第３工程において、定着装置５０が用いられる。例えば、定着装置５０は、機能性染料が付着された樹脂体を加熱することによって、機能性染料を樹脂体に定着させるために用いられる。
【００３０】
以下、機能樹脂体の製造方法について詳細に説明する。以下では、樹脂体の１つであるレンズ８を気相転写染色法を用いて機能を付加する機能レンズを製造する場合を例示して説明を行う。
【００３１】
＜第１工程＞
例えば、第１工程は、染料塗布装置１０によって、機能性染料を基体２に塗布することで、機能付加用基体１を取得する（製造する）。例えば、第１工程において、染料塗布装置１０は、後にレンズ８に蒸着される機能性染料を、基体２に付着させることで、染料部６を形成する。例えば、基体２は、レンズ８の染色に用いられる機能性染料を一旦保持する媒体である。基体２の詳細な説明については後述する。
【００３２】
本実施形態において、例えば、染料塗布装置１０として、印刷装置が用いられる。例えば、本実施形態において、第１工程では、機能性染料が含有された染色用インクを印刷装置を用いて、基体２に印刷することによって、機能付加用基体１を取得する。これによって、機能性染料の塗布量を精度よくコントロールしやすくなり、基体２に対し機能性染料を容易により均一に塗布することができる。さらに、印刷装置を用いることで、使用する機能性染料が削減される。本実施形態では、印刷装置によって印刷されたインクを乾燥させる工程が行われることで、機能性染料がさらに強固に保持される。
【００３３】
なお、本実施形態においては、機能性染料の他に、機能樹脂体の色を調整するための昇華性染料を用いる場合を例に挙げて説明する。もちろん、機能性染料のみを用いるようにしてもよい。例えば、本実施形態において、昇華性染料は、赤色、青色、及び黄色の少なくともいずれかの染料が使用される。例えば、赤色、青色、及び黄色の少なくともいずれかの染料に加えて、機能性染料が吐出できることによって、機能樹脂体を種々の色にて良好に染色することができる。すなわち、機能樹脂体を種々の色にて良好に染色することができる機能付加用基体１を容易に取得することができる。もちろん、これら３色以外の色が使用されてもよい。例えば、混合色（緑、紫等）が用いられてもよい。
【００３４】
なお、例えば、本実施形態において、機能性染料は、インクの溶媒に溶解されていてもよい。例えば、この機能付加用インクをインクジェットプリンタ用のインク容器（例えば、インクパック、インクカートリッジ等）に入れ、インクジェットプリンタ１１の装着部１４にこのインク容器を装着する。なお、本実施形態においては、インク容器としてインクカートリッジ１３が用いられる場合を例に挙げて説明する。例えば、機能付加用インクをインクジェットプリンタ用のインクカートリッジ１３に入れ、インクジェットプリンタ１１の装着部１４にこのカートリッジ１３を装着する。なお、例えば、本実施形態において、機能性染料としては、青色領域の波長域の光の透過率を低減させる機能性染料が用いられる。
【００３５】
なお、例えば、本実施形態において、機能性染料とともに、昇華性染料が使用される。なお、例えば、機能付加用インクと同様に、昇華性染料はインクの溶媒に溶解されていてもよい。本実施形態において、例えば、染色用インクは、赤色、青色、及び黄色の少なくともいずれか１つの染色用インクを有する。例えば、この染色用インクをインクジェットプリンタ用のインク容器（例えば、インクパック、インクカートリッジ等）に入れ、インクジェットプリンタ１１の装着部１４にこのインク容器を装着する。なお、本実施形態においては、インク容器としてインクカートリッジ１３が用いられる場合を例に挙げて説明する。例えば、染色用インクをインクジェットプリンタ用のインクカートリッジ１３にそれぞれ入れ、インクジェットプリンタ１１の装着部１４にこのカートリッジ１３を装着する。例えば、インクジェットプリンタ１１は市販のものが使用可能である。なお、例えば、昇華性染料は、昇華時の熱に耐え得る耐熱性を有するものが用いられることが好ましい。一例として、本実施形態では、キノフタロン系昇華性染料またはアントラキノン系昇華性染料が用いられる（例えば、染料の一例については、特開２００４−３２６０１８号公報、特開２００３−１８５９８２号公報等を参照されたし）。
【００３６】
例えば、本実施形態においては、機能付加用インクと、染色用インクと、が別々のインクインク容器（本実施形態においては、インクカートリッジ１３）に入れられる構成を例に挙げているがこれに限定されない。例えば、機能付加用インクと、染色用インクと、が混合された混合インクが用いられるようにしてもよい。この場合、例えば、混合インクがインク容器に入れられるようにしてもよい。
【００３７】
本実施形態において、例えば、印刷装置として、インジェクトプリンタ１１を用いる場合を例に挙げて説明する。この場合、例えば、インクジェットプリンタ１１による印刷によって、基体２に対し機能性染料が塗布される。本実施形態において、例えば、インジェクトプリンタ１１は、装着部１４と、インクジェットヘッド１５と、制御手段（制御部）１６と、を備える。もちろん、インジェクトプリンタ１１としては、上記構成に限定されない。
【００３８】
例えば、装着部１４は、機能性染料を含有する機能付加用インクのインク容器（例えば、後述するインクカートリッジ１３等）と、昇華性染料を含有する染色用インクのインク容器（例えば、後述するインクカートリッジ１３等）と、を装着する。例えば、インクジェットヘッド１５は、装着部１４にされた機能付加用インクのインク容器と、染色用インクのインク容器と、から機能付加用インクと染色用インクを基体２に向けて吐出する。これによって、基体２に機能付加用インクと染色用インクを印刷する。例えば、制御部１６は、インクジェットヘッド１５の駆動を制御して、機能付加用インクと、染色用インクと、をそれぞれのインクジェットヘッド１５から独立して吐出させる。
【００３９】
なお、例えば、機能付加用インクとともに、染色用インクを吐出させる場合に、制御部１６は、インクジェットヘッド１５から機能付加用インクと染色用インクとを同時に吐出させ、機能性染料と昇華性染料を基体２に混合された状態で塗布させるようにしてもよい。なお、本実施形態において、同時とは、機能性染料と昇華性染料を混合された状態で基体２に塗布させることができる構成であればよく、略同時を含む。
【００４０】
なお、例えば、機能付加用インクとともに、染色用インクを吐出させる場合に、制御部１６は、インクジェットヘッド１５から機能付加用インクと染色用インクとを異なるタイミングで吐出させ、機能性染料と昇華性染料を基体２に塗布させるようにしてもよい。例えば、機能付加用インクと染色用インクの一方を先に吐出した後、他方をその後に吐出するようにしてもよい。
【００４１】
例えば、このインクジェットプリンタ１１を使用して、青色領域の波長域の光の透過率を低下させる機能を付加させるための機能性染料を含有する染色インクと、及び色を調整するための昇華性染料を含有する染色インクと、を基体２にプリントさせるために、パーソナルコンピュータ１２（以下ＰＣという）を使用して、プリントされる各染色インクの吐出量の調製を行う。
【００４２】
なお、本実施形態においては、機能性染料を含有する機能付加用インクの量と、色を調整するための昇華性染料を含有する染色インクの量と、が色データとしてメモリ２０に記憶されている。また、色データとして、色の濃度がメモリ２０に記憶されている。例えば、作業者が所望する色データを選択することで、メモリ２０から色データを呼び出し、何度でも同じ機能を付加および同じ色を再現することが可能性となっている。また、例えば、色の濃淡は、デジタル管理されるため、必要なときに何回でも同じ濃度の色を得ることができる。なお、例えば、濃度勾配は、ドローソフト等に備えられているグラデーション機能により取得することができる。また、例えば、好みに応じたグラデーションを予め設定しておき、ＰＣ１２内に独自のグラデーションデータ（色データ）として、保存させておくようにしてもよい。なお、例えば、本実施形態においては、所望の色として、濃度勾配を有したグラデーション模様を例に挙げて説明するがこれに限定されない。例えば、所望の色としては、種々のデザイン（例えば、単色のデザイン、画像等）をプリントすることができる。
【００４３】
なお、機能性染料の濃度も変更可能としてもよい。例えば、機能性染料の濃度を変更することで、光の透過率を変更することができる。この場合、例えば、機能性染料の濃度を選択可能とするとともに、機能性染料の濃度毎に、機能性染料を選択した濃度で塗布する際の色データを選択するようにしてもよい。
【００４４】
例えば、機能性染料を印刷装置によって印刷する基体２には、紙、金属板（例えば、アルミ、鉄、銅、等）、ガラス、等を用いる構成が挙げられる。以下の説明においては、基体２は、紙を例に挙げて説明する。また、本実施形態においては、例えば、基体２は、シート状の基体が用いられる。また、以下の説明においては、印刷装置は、インジェクトプリンタ１１を例に挙げて説明する。例えば、インジェクトプリンタ１１に基体２を入れ、ＰＣ１２の操作により、予め設定しておいた機能の付加、色、及び色の濃度となるように各インクの印刷を行う。
【００４５】
なお、本実施形態において、染料塗布装置１０における印刷装置として、インクジェットプリンタ１１を用いる構成を例に挙げて説明したがこれに限定されない。印刷装置としては、レーザープリンタを用いて、印刷をすることで、機能性染料を基体２に塗布させる構成としてもよい。この場合、例えば、トナーを用いて、レーザープリンタによって、機能性染料が基体２に付着される。
【００４６】
なお、本実施形態においては、染色付着部１０として印刷装置を用いて機能性染料を基体２に塗布させる構成を例に挙げたがこれに限定されない。例えば、染料塗布装置１０は、基体２に機能性染料を塗布させることができる構成であればよい。例えば、染料塗布装置１０は、ディスペンサー（液体定量塗布装置）、ローラ等を駆動することで機能付加用インクを機能付加用基体１に付着させてもよい。また、例えば、染料塗布装置１０を用いずに、作業者によって、筆、ローラ、又はスプレー等を用いて、等を用いて機能付加用インクを機能付加用基体１に塗布させてもよい。なお、機能性染料をインク化させることなく、基体２に塗布させるようにしてもよい。
【００４７】
なお、機能性染料を基体２に塗布させる際に、少なくとも１回以上機能性染料を塗布するようにしてもよい。例えば、１回の塗布（例えば、１回の印刷等）によって、機能性染料を基体２に塗布させるようにしてもよいし、複数回の塗布（例えば、複数回印刷）によって、機能性染料を基体２に塗布させるようにしてもよい。すなわち、色や濃度によって、機能性染料を基体２に塗布させる際の回数を変更するようにしてもよい。
【００４８】
＜機能付加用インク＞
例えば、本実施形態において、機能性染料としては、青色領域の波長域の光の吸収を行うことができ、視感透過率７５％以上となる機能を有する機能性染料が用いられる。一例として、例えば、本実施形態において、機能性染料としては、青色領域の波長域として、４００ｎｍ〜５００ｎｍの波長域における光の吸収を行う機能性染料（４７３ｎｍに最大吸収ピークをもつ）が用いられる。もちろん、例えば、青色領域の波長域の光の吸収を行う機能性染料としては、波長域が４００ｎｍ〜５００ｎｍの波長域に限定されず、青色領域の波長域における任意の波長域を設定することができる。例えば、一般的に青色領域の波長域とされる３８０ｎｍ〜５００ｎｍの波長域における特定範囲の波長域（例えば、４３０ｎｍ〜５００ｎｍ等）の光の吸収を行う機能性染料が用いられてもよい。例えば、青色光の透過率を低減させることによって、青色光が眼に与える影響を低減することができる。
【００４９】
例えば、本実施形態において、青色領域の波長域の光を吸収する機能性染料としては、メロシアニン系の染料が用いられる。もちろん、青色領域の波長域の光の吸収を行う機能性染料としては、上記染料に限定されず、昇華性を有し、青色領域の波長域の光の吸収を行うことができ、視感透過率が７５％以上となる機能を有する機能性染料であればよい。
【００５０】
以上のようにして、インクジェットプリンタ１１によって機能性染料が塗布された機能付加用基体１が取得される。
【００５１】
＜第２工程＞
上記のように、第１工程によって取得された機能付加用基体１を用いて第２工程を行う。例えば、第２工程は、第１工程によって取得された機能付加用基体１を樹脂体（本実施形態においては、レンズ８）と対向させ、機能付加用基体１を加熱することによって、機能付加用基体１に塗布された機能性染料及び昇華性染料を昇華させ、機能性染料及び昇華性染料をレンズ８に付着させる工程である。例えば、第２工程において、蒸着装置３０が用いられる。
【００５２】
例えば、蒸着装置３０は、機能付加用基体１に付着された機能性染料及び昇華性染料を電磁波によって加熱することで、機能性染料及び昇華性染料を機能レンズ８に向けて昇華させる。その結果、機能性染料及び昇華性染料が機能レンズ８に蒸着される。なお、機能レンズ８には、後述する第３工程による機能性染料及び昇華性染料の定着を容易にするための受容膜等、各種の層が形成されていてもよい。例えば、本実施形態の蒸着装置３０は、電磁波発生部３１、蒸着用治具３２、ポンプ３６、およびバルブ３７を備える。もちろん、蒸着装置３０の構成は上記構成に限定されない。なお、本実施形態においては、機能性染料及び昇華性染料が機能レンズ８に蒸着される場合を例に挙げて説明するが、機能性染料のみが機能レンズ８に蒸着される場合であってもよい。
【００５３】
例えば、電磁波発生部３１は、電磁波を発生させる。一例として、本実施形態では、赤外線を発生させるハロゲンランプが電磁波発生部３１として使用されている。しかし、電磁波発生部３１は、電磁波を発生させるものであればよい。従って、ハロゲンランプの代わりに、紫外線、マイクロ波等の他の波長の電磁波を発生させる構成を使用してもよい。例えば、蒸着装置３０は、電磁波を機能付加用基体１に照射することで、短時間で機能性染料の温度を上昇させることができる。また、機能付加用基体１の機能性染料及び昇華性染料を昇華させる場合、高熱となった鉄板等を機能付加用基体１に接触させることで機能性染料を加熱することも考えられる。しかし、機能付加用基体１と鉄板等とを均一に（例えば、隙間無く）接触させることは難しい。接触状態が均一でなければ、機能性染料及び昇華性染料が均一に加熱されずに色ムラ等が生じる可能性がある。これに対し、本実施形態の蒸着装置３０は、機能付加用基体１から離間した電磁波発生部３１からの電磁波によって、機能性染料及び昇華性染料を均一に加熱させることができる。
【００５４】
例えば、蒸着用治具３２は、機能付加用基体１とレンズ８を保持する。本実施形態の蒸着用治具３２は、レンズ支持部３３および基体支持部３４を備える。レンズ支持部３３は、円筒状の基部と、基部の内側に配置された載置台とを備える。レンズ８は、基部に囲まれた状態で、レンズ支持部３３の載置台によって支持される。基体支持部３４は、円筒状の基部の上端に位置し、レンズ８よりも上方で機能付加用基体１を支持する。詳細は図示しないが、機能付加用基体１の外周縁部が基体支持部３４上に載置されると、環状の基体押さえ部材が機能付加用基体１の外周縁部の上から載置される。その結果、機能付加用基体１の位置が固定される。なお、従来では、蒸着装置３０の汚れを抑制するために、基体支持部３４に保持された機能付加用基体１の上面に、さらに板状のガラスを載置することで、昇華した機能性染料及び昇華性染料が機能付加用基体１の裏側に抜けて広がることを抑制するようにしてもよい。
【００５５】
例えば、機能付加用基体１は、機能性染料及び昇華性染料が付着した面が機能レンズ８に対向するように配置される。本実施形態では、機能レンズ８の上方で機能付加用基体１が支持されるので、機能付加用基体１は、染料付着面が下方を向くように基体支持部３４に載置される。
【００５６】
例えば、機能付加用基体１とレンズ８とを対向させる場合に、非接触（例えば、２ｍｍ〜３０ｍｍ等）で対向させるようにしてもよい。この場合、例えば、第２工程は、第１工程によって取得された機能付加用基体１をレンズ８と非接触に対向させ、機能付加用基体１を加熱することによって、機能付加用基体１に塗布された機能性染料及び昇華性染料を昇華させ、機能性染料及び昇華性染料をレンズ８に付着させるようにしてもよい。例えば、非接触に対向させることによって、機能性染料及び昇華性染料を昇華させるために基体を加熱した際の熱が樹脂体に伝導されてしまうことを抑制することができる。これによって、樹脂体が熱によって、変色、収縮等をしてしまうことを抑制することができる。
【００５７】
また、例えば、非接触に対向させることによって、機能付加用基体と樹脂体との間の距離が生じるため、樹脂体に対して機能性染料及び昇華性染料を十分に分散させて付着させることができる。これによって、樹脂体における光の透過率のばらつき、色ムラをより抑制することができ、良好な機能付き染色樹脂体を製造することができる。また、特に、樹脂体の色において、基体にグラデーション状の模様が塗布されている場合には、グラデーション状の模様を樹脂体に好適に再現することができる。もちろん、例えば、機能付加用基体１とレンズ８とを対向させる場合に、接触させた状態で対向させるようにしてもよい。
【００５８】
例えば、ポンプ３６は、蒸着装置３０の内部の気体を外部に排出し、蒸着装置３０の内部の気圧を低下させる。すなわち、例えば、ポンプ３６は、蒸着装置３０の内部の気体を外部に排出し、蒸着装置３０の内部を所定の真空度にさせる。
【００５９】
例えば、第２工程において、レンズ８を蒸着装置３０内に入れて機能性染料及び昇華性染料の付着を行う場合、ポンプ３６により蒸着装置３０内を所定の真空度にして付着作業を行う。なお、例えば、本実施形態では蒸着装置３０内を所定の真空状態にするものとしているが、これに限るものではなく、蒸着装置３０の内を常圧下において付着作業を行うことも可能である。
【００６０】
例えば、真空状態後、電磁波発生部３１を使用して上方から機能付加用基体１を加熱させ、機能性染料及び昇華性染料を昇華させる。例えば、加熱温度は機能付加用基体１上で１００℃を下回ると機能付加用基体１から機能性染料及び昇華性染料が昇華し難くなり、また、例えば、２５０℃を上回ると高温による機能性染料及び昇華性染料の変質やレンズ８の変形が生じ易くなる。従って、加熱温度は１００〜２５０℃の間が良いが、レンズ８の材料に合わせてできるだけ高い温度を選ぶようにするとよい。
【００６１】
なお、例えば、第２工程は、少なくとも１回の蒸着を行う工程であればよい。この場合、例えば、複数の機能付加用基体１を用いて、蒸着を複数回（例えば、２回等）繰り返すようにしてもよい。このような方法は、例えば、樹脂体に塗布したい染料の量が多い場合や、複数の種類（例えば、５種類等）の染料を用いる場合に、有用となる。
【００６２】
＜第３工程＞
例えば、第２工程が完了すると、第３工程が行われる。以下、第３工程について説明する。例えば、第３工程では、第２工程にて機能性染料及び昇華性染料が付着したレンズ８を加熱して機能性染料及び昇華性染料を定着させる。もちろん、例えば、機能性染料のみを定着させるようにしてもよい。
【００６３】
例えば、染料定着装置５０は、機能性染料及び昇華性染料が蒸着されたレンズ８を加熱することで、機能性染料及び昇華性染料をレンズ８に定着させる。例えば、レンズ８が加熱されることで、機能性染料及び昇華性染料がレンズ８に定着される。これによって、レンズ８に特定の波長域の光の透過率を低減する機能を付加するとともに、レンズ８の色を調整することができる。
【００６４】
例えば、本実施形態では、オーブンが染料定着装置５０として用いられる。オーブン（特に、送風式定温恒温器）を用いると、レンズ８の温度が長い時間をかけて徐々に上昇するので、温度差が発生し難い。よって、機能性染料及び昇華性染料が均等にレンズ８に定着し易い。
【００６５】
なお、例えば、第３工程を実施する場合に、常圧下にて加熱し機能性染料及び昇華性染料を定着させるようにしてもよい。もちろん、異なる気圧下で第３工程が実施されるようにしてもよい。例えば、作業者は、蒸着装置３０内でレンズ８に対して機能性染料及び昇華性染料の付着を行った後、機能性染料及び昇華性染料が付着されたレンズ８を取り出す。例えば、作業者はレンズ８を染料定着装置５０に入れ、常圧下にて加熱し機能性染料及び昇華性染料を定着させる。
【００６６】
例えば、本実施形態では、加熱温度は、レンズ８が変形せず、十分な発色が可能な温度にて行う。例えば、加熱温度は、好ましくは、１１０℃以上１６０℃以下（１１０℃〜１６０℃）であってもよい。この場合、例えば、第３工程は、第２工程によって、機能性染料及び昇華性染料が付着された樹脂体を、１１０℃〜１６０℃の温度で加熱することによって、機能性染料及び昇華性染料を定着させるようにしてもよい。例えば、第３工程の温度を１１０℃以上で機能性染料及び昇華性染料を定着させることで、より樹脂体（本実施形態においてはレンズ８）の内部に機能性染料及び昇華性染料が届きやすくなり、特定の波長域の光の透過率を低減する機能を良好に付加できるとともに、より良好に染色を行うことができる。また、例えば、第３工程後に、染色した（色を調整した）樹脂体（本実施形態においてはレンズ８）からの色抜けを抑制できる。また、例えば、第３工程の温度を１６０℃以下で機能性染料及び昇華性染料を定着させることで、樹脂体が加熱される過ぎることを抑制することができ、樹脂体の変形をよりしづらくすることができる。もちろん、本実施形態において、上記の温度が樹脂体の変形がしづらい温度として挙げているが、これに限定されない。例えば、耐熱性の高い樹脂体であれば、樹脂体に応じて、より高い温度で定着を行うようにしても、変形をしづらくすることができる。
【００６７】
なお、加熱温度は、さらに好ましくは、１２０℃以上１５５℃以下である。この場合、例えば、第３工程は、第２工程によって、機能性染料及び昇華性染料が付着された樹脂体を、１２０℃〜１５５℃の温度で加熱することによって、機能性染料及び昇華性染料を定着させるようにしてもよい。例えば、第３工程の温度を１２０℃〜１５５℃で機能性染料及び昇華性染料を定着させることで、特定の波長域の光の透過率を低減する機能を良好に付加できるとともに、より良好に染色を行うことができる。また、例えば、第３工程後に、染色した樹脂体からの色抜けをより抑制でき、樹脂体の変形をより抑制することができる。
【００６８】
以上のように、例えば、本開示の機能樹脂体の製造方法は、青色領域の光の吸収を行うメロシアニン系の機能性染料であって、昇華性を有する機能性染料を、基体に塗布することで、機能付加用基体を取得する第１工程と、機能性染料を樹脂体に付着させる第２工程と、機能性染料を樹脂体に定着させる第３工程とを備える。また、例えば、機能性染料を用いて、視感透過率が７５％以上、且つ、青色領域の波長域における平均透過率が１０％以下となる機能を樹脂体に付加している。これによって、例えば、視感透過率が７５％以上、且つ、青色領域の波長域における平均透過率が１０％以下となる機能を有する樹脂体を製造することができる。すなわち、例えば、複雑な工程や多くの工程を必要とすることなく、短時間で容易に視感透過率が７５％以上、且つ、青色領域の波長域における平均透過率が１０％以下となる機能を有する樹脂体を製造することができる。なお、視感透過率が７５％を超える樹脂体であるため、夜間運転用の樹脂体（例えば、夜間運転用のレンズ）として用いことが可能であり、青色領域の波長域の透過率を低減した樹脂体を得ることできる。
【００６９】
また、例えば、機能性染料を基体に塗布し、基体に塗布した機能性染料を樹脂体に付着させるため、機能性染料を無駄なく樹脂体への機能付加に利用することができる。すなわち、より少ない機能性染料で樹脂体への機能付加を行うことができる。特に、青色領域の波長域の透過率を低減するための染料が高価であるため、本件開示の技術がより有用となる。
【００７０】
なお、本実施形態において、染料部６の形状（印刷形状）は、円形状としているが、これに限るものではなく、例えば、半円形状やその他の形状（例えば、四角形状）であってもよい。
【００７１】
なお、本実施形態において、機能付加用基体１の加熱方法は上方から行っている場合を例に挙げているが、これに限定されない。例えば、機能付加用基体１の加熱方法は、側面又は下方からの加熱においても同じように機能性染料の昇華をさせることができる。
【００７２】
なお、染料定着装置５０の構成を変更することも可能である。例えば、染料定着装置５０は、レーザをレンズ８上で走査させることで、レンズ８を加熱してもよい。この場合、染料定着装置５０は、レンズ８の部位に応じて意図的に温度差を生じさせることも可能である。例えば、染料定着装置５０は、グラデーションのある染色、又は機能性染料をグラデーション状に施す場合等に、目的とするグラデーションの状態に応じてレーザの走査を制御してもよい。染料定着装置５０は、レンズ８の各部位の温度が望ましい温度となるように、レンズ８の厚み等に応じてレーザの走査を制御してもよい。また、染料定着装置５０は、電磁波をレンズ８に直接照射することでレンズを加熱してもよい。
【００７３】
また、染料塗布装置１０、蒸着装置３０、および染料定着装置５０の各々で行われる工程（例えば、第一工程、第二工程、第三工程等）のうちの２以上が、１つの装置によって実行されてもよい。例えば、蒸着装置３０によって行われる第２工程と、染料定着装置５０によって行われる第３工程とを共に実行する染色装置が用いられてもよい。この場合、例えば、第２工程における機能付加用基体１の加熱と、第３工程におけるレンズ８の加熱とを、同一の加熱手段（例えば赤外線ヒータ等）が実行してもよい。また、染色装置は、複数の工程（例えば、第２工程から第３工程まで）を一連の流れで自動的に行ってもよい。
【００７４】
なお、例えば、機能性染料を用いる場合に、特定の波長域の光の透過率を低減させる領域をグラデーション状に設けた場合に、均一に特定波長域の光の透過率を低減できなくなる可能性がある。このため、例えば、機能性染料を塗布させる領域とその他の染料を塗布させる領域とを異なる領域としてもよい。一例として、樹脂体の全体に対して機能性染料を定着させるとともに、樹脂体の一部の領域に対して機能性染料とは異なる他の染料を定着させるようにしてもよい。
【００７５】
なお、例えば、機能樹脂体に対して、さらに、コーティング（例えば、ハードコート、反射防止コート、防汚コート等）を行うようにしてもよい。例えば、コーティングを行うことによって、機能樹脂体における特定の機能を向上させるようにしてもよい。
【００７６】
以下、実験例及び比較例を示して本開示を具体的に説明するが、本開示は、下記実験例及び下記比較例に制限されるものではない。以下の実験例１〜４では、樹脂体の表面に機能性染料を付着させ、表面に機能性染料が付着された機能樹脂体を加熱して機能性染料を樹脂体に定着させて、機能樹脂体を取得した。また、以下の実験例２〜４では、樹脂体の表面に機能性染料及び昇華性染料を付着させ、表面に機能性染料及び昇華性染料が付着された機能樹脂体を加熱して機能性染料及び昇華性染料を樹脂体に定着させて、機能樹脂体を取得した。また、以下の実験例５〜７では、実験例２〜４にて取得された機能樹脂体に対してコーティング処理を行い、コーティング付き機能樹脂体を取得した。
【００７７】
また、以下の比較例１では、浸染法を用いて、機能性染料を樹脂体に浸漬し、機能樹脂体を取得した。また、以下の比較例２〜４では、樹脂体に対して機能性染料を用いることなく、昇華性染料を付着させて、表面に昇華性染料が付着された樹脂体を加熱して昇華性染料を樹脂体に定着させて、染色樹脂体を取得した。また、以下の比較例５〜７では、比較例２〜４にて取得された染色樹脂体に対してコーティング処理を行い、コーティング付き染色樹脂体を取得した。実験例及び比較例で得られた機能樹脂体及び染色樹脂体の波長透過率を評価した。
【００７８】
＜実験例１＞
今回の実験例は、青色領域の波長域として、４３０ｎｍ〜５００ｎｍの波長域の光を吸収することができる機能性染料を用いた。始めに、プリンタに用いる染色用インクを作製する。機能性染料としては、４３０ｎｍ〜５００ｎｍの波長域の光を吸収することができるメロシアニン系の染料であるＦＤＢ−００６インク（山田化学工業株式会社）を用いた。例えば、容器に、機能性染料、純水、及び分散剤を入れ、十分撹拌を行い、染色用インクを製造した。例えば、分散剤としては、デモールＭＳ（花王株式会社）を用いた。例えば、染料、分散剤、純水の組成比は染料６．０重量％、分散剤２．５重量％、純水９１．５重量％とした。
【００７９】
例えば、機能性染料の量は好ましくは、０．１〜２０重量％、より好ましくは０．５〜１０重量％である。もちろん、機能性染料の量は上記重量％に限定されず、任意の量で用いることができる。機能性染料が０．１重量％未満であると、染料が定着しにくくなり、所望する濃度が得られないことがある。また、機能性染料が２０重量％を超えると、機能性染料の分散性が悪くなってしまうことがある。また、使用する機能性染料は、熱で分解せず、耐熱性のあるものを使用する必要がある。本実験例では、機能性染料の量を６．０重量％とした。
【００８０】
機能性染料を分散させるため、分散剤を十分攪拌した後、冷却用の水が入った容器に、染色用インクが入った容器を入れ、超音波ホモジナイザーにて指定時間処理を行ない、機能性染料を所望する粒径にする。その後、孔径約１μｍのフィルター（ガラス繊維濾紙  ＧＦ／Ｂ）で染色用インクを吸引濾過し、粒径の大きいものやゴミ等を取り除く。その後、指定のインク濃度になるように純水を加え調整し、必要であれば保湿剤や表面張力を調整する界面活性剤を加えて、機能付加用インクを作製する。今回分散させるために超音波ホモジナイザーを用いたが、ビーズミル等の微粒子化装置を使用してもよい。このようにして、機能付加用インクを製造する。
【００８１】
この実験例では、プリンタの（ＥＰＳＯＮ  ＰＸ−６２５０Ｓ）機能付加用インク用のインクカートリッジ内をよく洗浄したのち、作製した機能性染料を含有する機能付加用インクを入れ、プリンタにセットした。クリーニングを何度も繰り返した後、インクが切り替わったのを確認して、紙厚が１００μｍであり裏面が黒塗された基体（上質ＰＰＣ用紙）に、印刷ソフトウエアＴＴＳ−ＰＳ２（株式会社ニデック）を用いて、上記の機能付加用インクを基体に吐出して印刷することで、機能性染料を塗布させ、機能付加用基体（機能性染料＝４０９６）を製造した。
【００８２】
このようにして得た機能付加用基体を用いて染色を行った。蒸着装置（ニデック製  ＴＴＭ−１０００）内にて染色用治具に機能付加用基体を取り付けて、ＭＲ８レンズ（Ｓ−０．００）への機能性染料の蒸着作業を行った。この時の条件は、ＭＲ８レンズの染色面側と機能付加用基体との距離を１５ｍｍとした。ポンプにて蒸着装置内の気圧を６０Ｐａまで下げた後、加熱ユニット（本実験例ではハロゲンランプを使用）にて機能付加用基体の表面温度を２００℃まで加熱させた。なお、図示なき温度センサにより機能付加用基体の付近の温度を測定し、２００℃到達と同時にハロゲンランプの電源を切り、機能性染料を昇華、付着させた。
【００８３】
その後、蒸着装置内の気圧を常圧に戻した後、機能性染料を定着させるためにオーブン内にて３時間加熱した。なお、このときのオーブンの加熱温度の条件は、１５５℃とし、機能性染料を付着させたＭＲ８レンズを加熱し、機能性染料の定着を行った。このようにして、ＭＲ８レンズに機能を付加した。機能付加後の以下の評価を行った。その結果を表１に示す。
【００８４】
[青色領域の波長域における平均透過率評価]
機能付加用基体を用いて機能付加された後（つまり、蒸着・第３工程後）のＭＲ８レンズをＤＯＴ−３Ｃ（株式会社村上色彩研究所）で分光透過率を測定し、評価を行った。今回の評価では、青色領域の３８０〜５００ｎｍにおける平均透過率が１０％以上であるか否かを調べた。
３８０〜５００ｎｍの波長域の光の平均透過率が１０％以下である：○
３８０〜５００ｎｍの波長域の光の平均透過率が１０％より大きい×
[青色領域の波長域における全波長域の透過率評価]
機能付加用基体を用いて機能付加された後のＭＲ８レンズをＤＯＴ−３Ｃで分光透過率を測定し、評価を行った。今回の評価では、青色領域の４１０ｎｍ〜４３０ｎｍの各波長の透過率が５％以下であるか否かを調べた。
４１０ｎｍ〜４３０ｎｍの各波長の透過率が５％以下である：○
４１０ｎｍ〜４３０ｎｍの各波長の透過率が５％より大きい：×
[視感透過率評価]
機能付加用基体を用いて機能付加された後のＭＲ８レンズをＤＯＴ−３Ｃで分光透過率を測定し、評価を行った。今回の評価では、青色領域の３８０〜７８０ｎｍの波長域の透過率を算出し、算出した各波長域の透過率を上記数式１に代入することで、視感透過率を算出した。
視感透過率が７５％以上：〇
視感透過率が７５％より大きい：×
[信号光認知のための相対視感度減衰率Ｑ値（ＪＩＳ  Ｔ  ７３３０参照）評価]
赤信号光、黄信号光、緑信号光、青信号光の全ての信号光に対するＱ  値をもつ：〇
赤信号光、黄信号光、緑信号光、青信号光の全ての信号光に対するＱ  値をもたない：×
＜実験例２＞
機能性染料に加え、色を調整するための黄色の昇華性染料を用意して、機能を付加するとともに色を調整した以外は、実験例１と同様に、ＭＲ８レンズに機能を付加し、評価した。黄色の染料を含有する染色用インクとして、Ｙｅｌｌｏｗ  ＮＫ−１（株式会社ニデック）を使用した。プリンタの染色インク用のインクカートリッジ内をよく洗浄したのち、黄色の染料を含有する染色用インクを入れ、プリンタにセットした。紙厚が１００μｍの基体に、印刷ソフトウエアＴＴＳ−ＰＳ２を用いて、機能付加用インクと上記の染色用インクとを同時に基体に吐出して（配合比  黄：機能性染料＝２０４８：４０９６）印刷することで、機能付加用基体を製造した。製造した機能付加用基体を用いてＭＲ８レンズに機能を付加し、実験例１と同様の評価を行った。以上の結果を表１に示した。
【００８５】
＜実験例３＞
色を調整するための黄色の昇華性染料に加え、色を調整するための染料として、赤色の染料と青色の染料を用意して、機能を付加するとともに色を調整した以外は、実験例２と同様に、ＭＲ８レンズに機能を付加し、評価した。赤色、青色の染料を含有する染色用インクとして、ＲＥＤ  ＮＫ−１（株式会社ニデック）、Ｂｌｕｅ  ＮＫ−１（株式会社ニデック）をそれぞれ使用した。プリンタの染色インク用のインクカートリッジ内をよく洗浄したのち、赤色の染料と青色の染料と黄色の染料とをそれぞれ含有する各染色用インクを入れ、プリンタにセットした。紙厚が１００μｍであり裏面が黒塗りされた基体に、印刷ソフトウエアＴＴＳ−ＰＳ２を用いて、機能付加用インクと上記の染色用インクとを同時に基体に吐出して（配合比  赤：青：黄：機能性染料＝３２：８０：２０４８：４０９６）印刷することで、機能付加用基体を製造した。製造した機能付加用基体を用いてＭＲ８レンズに機能を付加し、実験例１と同様の評価を行った。以上の結果を表１に示した。
【００８６】
＜実験例４＞
紙厚が１００μｍであり裏面が黒塗りされた基体に、機能付加用インクと上記の染色用インクとを同時に基体に吐出して（配合比  赤：青：黄：機能性染料＝８０：３２：２０４８：４０９６）印刷することで、機能付加用基体を製造した以外は、実験例３と同様に、ＭＲ８レンズに機能を付加し、実験例１と同様の評価を行った。以上の結果を表１に示した。
【００８７】
＜実験例５＞
ＭＲ８レンズに機能を付加し、機能付加した機能性ＭＲ８レンズに、コーティング処理を行った以外は、実験例２と同様に、ＭＲ８レンズに機能を付加し、評価した。実験例２のようにして、製造した機能性ＭＲ８レンズに、ハードコート膜と反射防止膜を形成し、コーティング付き機能性ＭＲ８レンズを完成させた。例えば、ハードコート膜は、シリコーン系熱硬化性ハードコート液を浸漬法にて塗布した後、加熱して形成させた。また、例えば、反射防止膜は、真空蒸着法にて、真空度１．０×１０−３Ｐａ以下、蒸着機の内部温度を７０℃にして蒸着を行い、１層目にＺｒＯ２を４０ｎｍ、２層目にＳｉＯ２を６０ｎｍ、３層目にＺｒＯ２を１２０ｎｍ、４層目にＳｉＯ２を１１０ｎｍの膜を形成させ、４層で反射防止膜として形成させた。コーティング付き機能性ＭＲ８レンズを完成させた後、実験例１と同様の評価を行った。その結果を表１に示す。
【００８８】
＜実験例６＞
機能付加した機能性ＭＲ８レンズを、実験例３で製造した機能性ＭＲ８レンズとした以外は、実験例５と同様に、機能性ＭＲ８レンズにコーティング処理し、実験例１と同様の評価を行った。その結果を表１に示す。
【００８９】
＜実験例７＞
機能付加した機能性ＭＲ８レンズを、実験例４で製造した機能性ＭＲ８レンズとした以外は、実験例５と同様に、機能ＭＲ８レンズにコーティング処理し、実験例１と同様の評価を行った。その結果を表１に示す。
【００９０】
＜比較例１＞
気相転写染色法を用いて機能性ＭＲ８レンズを製造する代わりに、従来のように、浸染法によって、機能性ＭＲ８レンズを製造した。１Ｌのステンレスビーカーに、ＦＤＢ−００６（山田化学工業株式会社）を６０ｇ、デモールＭＳ（花王株式会社）３０ｇ、サクシノール（センカ株式会社）３ｇを入れた後、約７０℃の水を６０ｇ追加し、均一に混ざり合うまで十分撹拌する。その液に３０重量％にしたドデシルベンゼンスルホン酸ナトリウム水溶液を２０ｇ加えた後、室温の水を加えて１０００ｇにして撹拌し、ＦＤＢ−００６の濃度が０．６％の機能付加用液を作製した。なお、上記濃度は、従来の浸透法で使用される染料の濃度の約２倍程度の濃い濃度の機能付加用液である。ステンレスビーカーに入れた機能付加用液をウォーターバス内で撹拌しながら９５℃に維持し、ＭＲ８レンズを浸漬させて６０分放置することで機能を付加した。６０分後、ＭＲ８レンズを取り出し、ＭＲ８レンズ面をアルコールを浸した布で拭き上げることで、機能性ＭＲ８レンズを製造した。機能付加後の機能性ＭＲ８レンズに対して実験例１と同様の評価を行った。その結果を表２に示す。
【００９１】
＜比較例２＞
機能性染料の代わりに従来の黄色の染料を含有する染色用インクであるＹｅｌｌｏｗ  ＮＫ−１（株式会社ニデック）を使用したこと以外（配合比  黄：機能性染料＝６１４４：０）は、実験例２と同様に処理を行い、実験例１と同様の評価を行った。以上の結果を表２に示した。
【００９２】
＜比較例３＞
機能性染料の代わりに従来の黄色の染料を含有する染色用インクであるＹｅｌｌｏｗ  ＮＫ−１（株式会社ニデック）を使用したこと以外（配合比  赤：青：黄：機能性染料＝３２：８０：６１４４：０）は、実験例３と同様に処理を行い、実験例１と同様の評価を行った。以上の結果を表２に示した。
【００９３】
＜比較例４＞
機能性染料の代わりに従来の黄色の染料を含有する染色用インクであるＹｅｌｌｏｗ  ＮＫ−１（株式会社ニデック）を使用したこと以外（配合比  赤：青：黄：機能性染料＝８０：３２：６１４４：０）は、実験例４と同様に処理を行い、実験例１と同様の評価を行った。以上の結果を表２に示した。
【００９４】
＜比較例５＞
機能性染料の代わりに従来の黄色の染料を含有する染色用インクであるＹｅｌｌｏｗ  ＮＫ−１（株式会社ニデック）を使用したこと以外（配合比  黄：機能性染料＝６１４４：０）は、実験例５と同様に処理を行い、実験例１と同様の評価を行った。以上の結果を表２に示した。
【００９５】
＜比較例６＞
機能性染料の代わりに従来の黄色の染料を含有する染色用インクであるＹｅｌｌｏｗ  ＮＫ−１（株式会社ニデック）を使用したこと以外（配合比  赤：青：黄：機能性染料＝３２：８０：６１４４：０）は、実験例６と同様に処理を行い、実験例１と同様の評価を行った。以上の結果を表２に示した。
【００９６】
＜比較例７＞
機能性染料の代わりに従来の黄色の染料を含有する染色用インクであるＹｅｌｌｏｗ  ＮＫ−１（株式会社ニデック）を使用したこと以外（配合比  赤：青：黄：機能性染料＝８０：３２：６１４４：０）は、実験例７と同様に処理を行い、実験例１と同様の評価を行った。以上の結果を表２に示した。
【００９７】
＜評価結果＞
【００９８】
【表１】
2020031469.tif 000004
表１の実験例１に示されるように、気相転写染色法にて、機能性染料を用いて機能付加を行った場合には、３８０ｎｍ〜５００ｎｍの青色領域の波長域の光の平均透過率を１０％以下とする機能を付加することができるとともに、視感透過率が７５％以上となる樹脂体を得ることができることを確認できた。また、表１の実験例１に示されるように、赤信号光、黄信号光、緑信号光、青信号光の全ての信号光に対するＱ  値をもつことが確認できた。このため、この樹脂体は、夜間運転用のレンズとして用いることができること示された。なお、気相転写染色法にて、機能性染料を用いて機能付加を行った場合には、３８０ｎｍ〜５００ｎｍの青色領域の波長域の光の平均透過率が１０％以下となっており、視感透過率が７５％以上であるにもかかわらず、青色領域の波長域の光をほとんど透過させない機能を付加することができるため、機能がより高い樹脂体を提供することができることが確認できた。
【００９９】
また、表１の実験例２〜実験例７に示されるように、さらに、機能性染料とともに、黄色の昇華性染料を加えて染色を行うことによって、視感透過率が７５％以上、且つ、青色領域の波長域における４１０ｎｍ〜４３０ｎｍの各波長の透過率が５％以下となる機能を樹脂体に付加することができることが確認できた。すなわち、黄色の染料を用いることで、黄色の染料を加えていない場合に、透過率が他の青色領域の波長域の透過率と比較して高めの透過率であった４１０ｎｍ〜４３０ｎｍの波長域における透過率についても、他の青色領域の波長域の透過率と同レベルまで透過率を低減させることができていることが確認できた。このため、この樹脂体は、青色領域の波長域内に波長のピークがある光であれば、ほぼ全波長について良好に透過率を低減させることができ、より効果的な樹脂体を取得することができることが示された。すなわち、この樹脂体は、青色領域のほぼ全領域の波長域において、波長のピークが異なる種々の光を照射した場合であっても、各光に対して良好に透過率を低減することができることが示された。
【０１００】
また、表１の実験例２〜実験例７に示されるように、機能性染料とともに、黄色の昇華性染料を加えて染色を行うことによって、青色領域の特に３８０ｎｍ〜４９５ｎｍの波長域の光については、各波長の透過率を１０％以下とすることができ、青色領域のほぼ全領域において、波長のピークが異なる種々の光を照射した場合であっても、各光に対して良好に透過率を低減することができることが示された。すなわち、３８０ｎｍ〜４９５ｎｍに波長域に波長のピークを持つ光であれば、より効果的に透過率を低減することができる。
【０１０１】
また、表１の実験例２〜実験例７に示されるように、機能性染料とともに、黄色の昇華性染料を加えて染色を行うことによって、３８０ｎｍ〜５００ｎｍの青色領域の波長域における平均透過率も５％以下とでき、より効果的に透過率を低減することができる。また、表１の実験例２〜実験例７に示されるように、４００ｎｍ〜４９０ｎｍの波長域における平均透過率については１％以下とすることができ、より効果的に透過率を低減することができる。
【０１０２】
また、表１の実験例３及び実験例４に示されるように、機能性染料及び黄色の昇華性染料とともに、赤色の昇華性染料、黄色の昇華性染料を加えて、染色を行うことによって、樹脂体の色を調整することができることが確認された。例えば、赤色の昇華性染料を加えた場合には、赤みかかった樹脂体を得ることができることが確認できた。また、青色の昇華性染料を加えた場合には、青みかかった樹脂体を得ることができることが確認できた。このように、例えば、機能を付加することができるとともに、任意の色を付加することができるため、容易に所望の色に染色した機能樹脂体を得ることができる。
【０１０３】
また、表１の実験例５〜実験例６に示されるように、ＭＲ８レンズに機能を付加するに加え、コーティング処理を行うことで、青色領域の波長域における透過率が高くなる領域が生じるものの、視感透過率をより向上させることができることが確認できた。なお、コーティング処理を行った場合であっても、青色領域の波長域における平均透過率は１０％以下であり、機能が十分に付加されていることが確認できた。
【０１０４】
【表２】
2020031469.tif 000005
表２の比較例１に示されるように、従来の浸透法にて、機能性染料を用いて機能付加を行った場合には、３８０ｎｍ〜５００ｎｍの青色領域の波長域の光の平均透過率を１０％以下とする機能を付加することができないことが確認された。
【０１０５】
また、表２の比較例２〜７の実験例に示されるように、気相転写染色法にて、機能性染料の代わりに黄色の昇華性染料を用いた場合には、３８０ｎｍ〜５００ｎｍの青色領域の波長域の光の平均透過率を１０％以下とする機能を付加することができないことが確認された。コーティング処理を行った場合でも同様であった。
【符号の説明】
【０１０６】
１    機能付加用基体
２    基体
８    レンズ
１０    染料塗布装置
１１    インクジェットプリンタ
１２    パーソナルコンピュータ
１３    インクカートリッジ
１４    装着部
１５    インクジェットヘッド
１６    制御部
２０    メモリ
３０    蒸着装置
５０    染料定着装置
１００    製造システム
【図１】
2020031469.tif 000006
【図２】
2020031469.tif 000007
【国際調査報告】
2020031469.tif 000008
2020031469.tif 000009
2020031469.tif 000010
2020031469.tif 000011